(57)【要約】０〜１００℃のＬＣＳＴを有する、断続水性ポリマー溶液と、ポリシロキサン等の疎水性ポリマーを含有する、連続相とを含有する、エマルジョン等の混合物の形態であり得る、可変不透明度材料が、提供される。臭化リチウムおよび塩化ナトリウム等の１つまたはそれを上回る塩が、水溶液に添加され、水溶液のＬＣＳＴを降下させ、水性ポリマー溶液の屈折率を上昇させ、疎水性ポリマーの屈折率に実質的に整合させてもよい。可変不透明度材料は、フィルムの形態においてガラス等の種々の基板に適用され得る。
2021507042.tif 000002
【特許請求の範囲】
【請求項１】
水性ポリマー溶液と疎水性ポリマーとを含有する混合物を含む、可変不透明度材料であって、前記水性ポリマー溶液は、０〜１００℃のＬＣＳＴを有し、前記ＬＣＳＴを下回ると、前記水性ポリマー溶液と前記疎水性ポリマーとの屈折率間の差異は、０．０５未満またはそれと等しい、可変不透明度材料。
【請求項２】
前記疎水性ポリマーは、ポリシロキサンを含む、請求項１に記載の可変不透明度材料。
【請求項３】
前記ポリシロキサンは、ポリジメチルシロキサンを含む、請求項２に記載の可変不透明度材料。
【請求項４】
前記水性ポリマー溶液は、少なくとも１つの塩を含む、請求項１に記載の可変不透明度材料。
【請求項５】
前記少なくとも１つの塩は、アルカリ金属ハロゲン化合物である、請求項４に記載の可変不透明度材料。
【請求項６】
前記少なくとも１つの塩は、臭化リチウムである、請求項５に記載の可変不透明度材料。
【請求項７】
前記水溶液は、１０〜６０重量％の前記少なくとも１つの塩を含む、請求項４に記載の可変不透明度材料。
【請求項８】
前記水性ポリマー溶液は、第２の塩を含む、請求項４に記載の可変不透明度材料。
【請求項９】
前記水溶液は、５重量％未満またはそれと等しい前記第２の塩を含む、請求項８に記載の可変不透明度材料。
【請求項１０】
前記第２の塩は、塩化ナトリウムである、請求項８に記載の可変不透明度材料。
【請求項１１】
前記少なくとも１つの塩は、アルカリ土類金属の塩である、請求項４に記載の可変不透明度材料。
【請求項１２】
前記少なくとも１つの塩は、臭化マグネシウムである、請求項１１に記載の可変不透明度材料。
【請求項１３】
前記水性ポリマー溶液は、ヒドロキシプロピルセルロースおよびポリ（Ｎ−イソプロピルアクリルアミド）から成る群から選択される、ポリマーを含む、請求項１に記載の可変不透明度材料。
【請求項１４】
前記水性ポリマー溶液は、ヒドロキシプロピルセルロースを含む、請求項１に記載の可変不透明度材料。
【請求項１５】
前記水性ポリマー溶液は、２５℃を上回るまたはそれと等しく、かつ３５℃未満またはそれと等しい、ＬＣＳＴを有する、請求項１に記載の可変不透明度材料。
【請求項１６】
前記水性ポリマー溶液は、１．４を上回るまたはそれと等しい屈折率を有する、請求項１に記載の可変不透明度材料。
【請求項１７】
前記水性ポリマー溶液は、エマルジョンの断続相であって、前記疎水性ポリマーは、前記エマルジョンの連続相である、請求項１に記載の可変不透明度材料。
【請求項１８】
前記水性ポリマー溶液は、１〜４０重量％のポリマーを含む、請求項１に記載の可変不透明度材料。
【請求項１９】
前記疎水性ポリマーは、硬化性である、請求項１に記載の可変不透明度材料。
【請求項２０】
前記疎水性ポリマーは、熱により硬化する、請求項１９に記載の可変不透明度材料。
【発明の詳細な説明】
【技術分野】
【０００１】
関連出願への相互参照
本願は、その内容が、参照することによってその全体として本明細書に組み込まれる、２０１７年１２月２０日に出願された、仮出願第６２／６０７，９６４号に基づく利益および優先権を主張する。
【０００２】
発明の分野
本発明は、温度変化に応答して、透明から不透明に遷移し得る、水性組成物と、水性組成物を含む、積層可能フィルムとに関する。
【背景技術】
【０００３】
背景
用語「電気光学」は、材料またはディスプレイに適用されるとき、画像化技術分野におけるその従来的な意味で使用され、少なくとも１つの光学特性が異なる第１および第２の表示状態を有する材料であって、材料への電場の印加によって、その第１からその第２の表示状態に変化される、材料を指すために、本明細書で使用される。光学特性は、典型的には、ヒトの眼に知覚可能な色であるが、光学透過率、反射率、ルミネッセンス、または機械読取のために意図されるディスプレイの場合、可視範囲外の電磁波長の反射の変化の意味における擬似色等の別の光学特性であってもよい。
【０００４】
光変調器は、潜在的に、電気光学媒体のための重要な市場を代表する。建物および車両のエネルギー性能が、ますます重要になるにつれて、電気光学媒体は、窓（天窓およびサンルーフを含む）上のコーティングとして使用され、電気光学媒体の光学状態を変動させることによって、窓を通して透過される入射放射の割合が電子的に制御されることを可能にすることができる。建物内のそのような「可変透過率」（「ＶＴ」）技術の効果的実装は、（１）高温天候の間の望ましくない加熱効果の低減、したがって、冷却のために必要とされるエネルギーの量、空調設備のサイズ、およびピーク電気需要の低減、（２）天然日光の使用の増加、したがって、照明のために使用されるエネルギーおよびピーク電気需要の低減、ならびに（３）熱および視覚的快適性の両方を増加させることによる、居住者快適性の増加を提供することが予期される。さらにより大きな利点は、光沢表面と封入された体積の比率が典型的建物内より有意に大きい、自動車内で生じることが予期されるであろう。具体的には、自動車内のＶＴ技術の効果的実装は、前述の利点だけではなく、また、（１）自動車の運転上の安全性の増加、（２）グレアの低減、（３）ミラー性能の向上（電気光学コーティングをミラー上で使用することによる）、および（４）ヘッドアップディスプレイを使用する能力の増加を提供することが予期される。ＶＴ技術の他の潜在的用途は、電子デバイス内のプライバシガラスおよびグレア保護を含む。
【０００５】
光変調器として使用され得る、１つのタイプの電気光学材料は、可変不透明度フィルムである。可変不透明度フィルムは、温度変化に応答して、透明から不透明状態に受動的に切り替えられ得る。現在利用可能な可変不透明度フィルムは、相分離ポリマー溶液（米国特許第５，６１５，０４０号に開示されるもの等、位相がより高い温度で分離する、水溶性ポリマー）、相分離サーモトロピックゲル（米国特許第５，５８７，４０４号に開示されるもの等、下限臨界溶液温度（「ＬＣＳＴ」）を有する、ヒドロゲル）、およびサーモトロピックポリマー（米国特許出願公開第２０１５／０３２９７１５号に開示されるもの等、異なるポリマーマトリクス内に埋め込まれたポリマー粒子）を含んでもよい。
【０００６】
上記に列挙されたカテゴリ内の水性系は、いくつかの不利点を被る。例えば、非架橋結合相分離ポリマーは、その不溶性形態において経時的に沈降し、フィルム内の不透明性の望ましくない変動につながり得る。架橋結合ゲルもまた、不透明状態における均一性の欠如を被る。ある相分離ポリマー溶液は、流体の低屈折率に起因して、コーティング目的のための結合剤等の外相の中に容易に光学的に結合および乳化されることができない。さらに、非架橋結合流体が、ガラス基板間にコーティングされると、付加的シーラントが、湿気内でシールするために必要とされ、製造コストの増加をもたらす。相分離サーモトロピックゲルは、典型的には、製造が高価であって、その高粘度に起因して、適用が困難である。また、ヒドロゲル内の低架橋結合密度は、ロバストな材料を提供しない。これらの材料のうちのいくつかに関する別の不利点は、温度増加に伴う体積の大きな変化であって、これは、シール破損を生じさせ得る。
【０００７】
したがって、改良された可変不透明度フィルムの必要性がある。
【先行技術文献】
【特許文献】
【０００８】
【特許文献１】米国特許第５，６１５，０４０号明細書
【特許文献２】米国特許第５，５８７，４０４号明細書
【特許文献３】米国特許出願公開第２０１５／０３２９７１５号明細書
【発明の概要】
【課題を解決するための手段】
【０００９】
本発明の一側面では、可変不透明度材料は、０〜１００℃のＬＣＳＴを有する、水性ポリマー溶液と、疎水性ポリマーの混合物を含み、ＬＣＳＴを下回ると、水溶液と疎水性ポリマーとの屈折率間の差異は、０．０５未満である。
【００１０】
本発明のこれらおよび他の側面は、以下の説明に照らして明白となる。
【図面の簡単な説明】
【００１１】
図面は、限定ではなく、一例にすぎない、本概念による、１つまたはそれを上回る実装を描写する。
【００１２】
【図１】図１は、約４５℃から室温に冷却されたヒドロキシプロピルセルロースおよび臭化リチウムの水溶液に関する反射率ならびにヘイズを経時的にプロットする、グラフである。
【００１３】
【図２Ａ】図２Ａは、本発明の第１の実施形態による、２つのガラス基板間に適用される、室温におけるエマルジョンの写真である。
【００１４】
【図２Ｂ】図２Ｂは、高温における図２Ａのエマルジョンの写真である。
【００１５】
【図３】図３は、実施例１に説明される室温まで冷却された加熱されたフィルムに関する反射率およびヘイズ対時間をプロットする、グラフである。
【００１６】
【図４】図４は、実施例６に説明される室温まで冷却された加熱されたフィルムに関するヘイズを経時的にプロットする、グラフである。
【００１７】
【図５】図５は、実施例６に説明される室温まで冷却された加熱されたフィルムに関する反射率を経時的にプロットする、グラフである。
【発明を実施するための形態】
【００１８】
詳細な説明
以下の発明を実施するための形態では、多数の具体的詳細が、関連教示の完全な理解を提供するために、一例として記載される。しかしながら、本教示は、そのような詳細を伴わずに実践されてもよいことが、当業者に明白となるはずである。
【００１９】
概して、本発明の種々の実施形態は、ロバストな積層可能フィルムの形態において提供され得る、可変不透明度材料を提供する。本発明の種々の実施形態による、可撓性で、受動的に熱的に切替可能である、可変不透明度フィルムは、あるＬＣＳＴを伴う水性ポリマー溶液をシリコーン等の屈折率整合硬化性疎水性ポリマーの中に乳化させることによって作製される、エマルジョン等の混合物を含み得る。水性ポリマー溶液の屈折率を疎水性ポリマーに整合させるために、高屈折率塩が、水性ポリマー溶液に添加されてもよい。可変不透明度材料のための潜在的用途として、限定ではないが、窓に関するグレア低減、太陽光からの過熱を防止するための反射性フィルム、温度調整温室または屋根ふきタイル、およびシャワードア等の建築要素のための審美的装飾が挙げられる。可変不透明度フィルムは、既存のガラス基礎構造に適用されてもよい。可変不透明度フィルムの断続相内の比較的に高濃度の塩は、微生物成長を防止し、かつ組成物に低下した凝固点を提供し得る。硬化性疎水性ポリマーは、よりロバストな可変不透明度フィルムを提供し、フィルムからの水分の拡散を減速させ、かつ架橋結合される間、伸展および拡張することが可能であって、温度に伴う体積変化を可能にする、比較的に軟質フィルムを提供し得る。
【００２０】
上記に記載されるように、本発明の種々の実施形態に従って作製される、エマルジョンの水性断続相は、１つまたはそれを上回るポリマーを含む。溶液は、０〜１００℃のＬＣＳＴを有してもよい。水溶液中に組み込まれ得る、例示的ポリマーとして、限定ではないが、好ましくは、約１０００〜１００，０００の平均分子量を有する、ポリ（Ｎ−イソプロピルアクリルアミド）およびヒドロキシプロピルセルロース等のポリマー由来セルロースが挙げられる。好ましい実施形態では、水性ポリマー溶液中の１つまたはそれを上回るポリマーは、水溶液の重量に基づいて、与えられる順序における増加選好に応じて、４０、３５、３０、２５、２０、１５、および１０重量％以下、かつ水溶液の重量に基づいて、与えられる順序における増加選好に応じて、９、８、７、６、５、４、３、２、および１重量％以上で存在してもよい。
【００２１】
上記に記載されるように、水性ポリマー溶液の屈折率は、好ましくは、本発明の種々の実施形態に従って、混合物内の疎水性ポリマーの屈折率に整合される。好ましい実施形態では、水性ポリマー溶液と疎水性ポリマーとの屈折率間の差異は、与えられる順序における増加選好に応じて、０．０５、０．０３、０．０１、０．００８、０．００６、０．００４、０．００２、および０．００１以下であってもよい。
【００２２】
本発明の種々の実施形態に従って、混合物の水性ポリマー溶液と疎水性ポリマーの屈折率を実質的に整合させるために、１つまたはそれを上回る高屈折率塩を含んでもよい。好ましい実施形態では、１つまたはそれを上回る塩のそれぞれの屈折率は、与えられる順序における増加選好に応じて、２．０、１．９、１．８、１．７、１．６、１．５、および１．４以上である。本発明の種々の実施形態において使用される、好ましい高屈折率塩として、限定ではないが、アルカリ金属ハロゲン化合物（例えば、臭化リチウムおよびヨウ化リチウム）およびアルカリ土類金属の塩、好ましくは、アルカリ土類金属のハロゲン化合物（例えば、臭化マグネシウム）が挙げられる。ヨウ化リチウムは、酸化が溶液を茶色または黄色に変化させ得るため、水溶液のためのあまり好ましくない塩である。ヨウ化リチウムを含有する水溶液中のアスコルビン等の還元剤の添加は、色変化を防止し得る。好ましい実施形態では、高屈折率を有する、塩は、水性断続相の重量に基づいて、与えられる順序における増加選好に応じて、７０、６０、５０、４５、および４０重量％以下、かつ水性断続相の重量に基づいて、与えられる順序における増加選好に応じて、３５、３０、２５、および２０重量％以上で存在してもよい。
【００２３】
高屈折率を有する、１つまたはそれを上回る塩に加え、本発明の種々の実施形態による、エマルジョンの水性相はさらに、可変不透明度材料のための所望の用途に応じて水溶液のＬＣＳＴを降下させるために降下的な量で添加される、１つまたはそれを上回る塩を含んでもよい。ＬＣＳＴ低減塩は、高屈折率塩と同一である場合とそうではない場合がある。好ましい実施形態では、１つまたはそれを上回る塩を含む、水性ポリマー溶液のＬＣＳＴは、与えられる順序における増加選好に応じて、８０、７５、７０、６５、６０、５５、５０、４５、４０、３５、３０、２５、および２０℃以下である。
【００２４】
本発明の種々の実施形態の水性ポリマー溶液内に組み込まれ得る、適切な塩は、ポリマーを塩析することが知られている塩から選択されてもよい。当業者によって公知のように、ホーフマイスター系列は、ポリマーを塩析する可能性が最も高いものから低いものにランク付けされた塩のリストを提供する。単一塩が、水溶液の屈折率を満足の行くように増加させ、同時に、ＬＣＳＴを降下させることが不可能である場合、塩の組み合わせが、ホーフマイスター系列の反対端上で選択され得る。例えば、本発明のいくつかの実施形態では、臭化リチウムおよび臭化マグネシウムは、ＬＣＳＴを実質的に変化させずに、水性ポリマー溶液の屈折率を増加させる際に効果的であり得る。したがって、ＬＣＳＴを降下させるように意図される、第２の塩が、添加されてもよい。例えば、第２の塩は、酢酸カリウム、硫酸ナトリウム、および塩化ナトリウムから成る群から選択されてもよい。好ましい実施形態では、第２の塩は、水溶液の重量に基づいて、与えられる順序における増加選好に応じて、５０、４０、３０、２０、および１０重量％以下、かつ水性ポリマー溶液の重量に基づいて、与えられる順序における増加選好に応じて、９、８、７、６、５、４、３、２、１、および０．５重量％以上で存在してもよい。
【００２５】
本発明の種々の実施形態による、混合物内に含まれる、１つまたはそれを上回る疎水性ポリマーは、好ましくは、概して、混合物がＬＣＳＴを下回る温度において透明であるように、水性ポリマー溶液に実質的に類似する屈折率を有する。好ましい実施形態では、疎水性ポリマーおよび水溶液はそれぞれ、独立して、１．３〜１．５の屈折率を有する。１つまたはそれを上回る疎水性ポリマーはまた、好ましくは、混合物からの水性ポリマー溶液の蒸発を防止するために耐水性である。１つまたはそれを上回る疎水性ポリマーは、好ましくは、光硬化性または熱により硬化するポリシロキサン等、硬化性である。架橋結合に応じて、連続相は、混合物が、その不透明状態において沈降しない、薄いまたは厚いフィルムとしてコーティングされ得る、堅牢材料内に組み込まれ得るように、構造支持を提供し得る。混合物が、エマルジョンの形態において提供されると、疎水性ポリマーを含む、外部連続相は、水性ポリマー溶液を含む切替可能な内部断続相からの水損失を減速させる利点を与え、架橋結合は、その不透明状態において沈降しない、薄いまたは厚いフィルムとしてコーティングされ得る、堅牢材料を可能にするために、構造支持を与える。好ましい実施形態では、１つまたはそれを上回る疎水性ポリマーは、エマルジョンの重量に基づいて、与えられる順序における増加選好に応じて、７５、７０、６５、６０、および５５重量％以下、かつエマルジョンの重量に基づいて、与えられる順序における増加選好に応じて、５０、４５、４０、３５、３０、および２５重量％以上で存在してもよい。
【００２６】
本発明の種々の実施形態による、受動的に熱的に切替可能な可変不透明度フィルムは、様々な可撓性および剛性基板上に印刷されてもよい。基板はまた、基板が温度に伴って反射率の変化を呈するように、暗色バッキング材料の形態において提供されてもよい。（単語「印刷」の使用は、限定ではないが、パッチダイコーティング、スロットまたは押出成形コーティング、スライドまたはカスケードコーティング等の前計量コーティング、カーテンコーティング、ナイフオーバーロールコーティング、順方向および逆方向ロールコーティング等のロールコーティング、グラビア印刷コーティング、浸漬コーティング、スプレーコーティング、メニスカスコーティング、スピンコーティング、ブラシコーティング、エアナイフコーティング、シルクスクリーン印刷プロセス、静電印刷プロセス、熱印刷プロセス、インクジェット印刷プロセス、電気泳動堆積（米国特許第７，３３９，７１５号参照）、および他の類似技法を含む、あらゆる形態の印刷およびコーティングを含むように意図される）。フィルムは、（種々の方法を使用して）印刷されることができるため、結果として生じる印刷基板は、安価に作製され得る。
【実施例】
【００２７】
以下の実施例は、本発明の例証的実施形態として与えられ、本発明の範囲を限定することを意図するものではない。
【００２８】
実施例１
【００２９】
水溶液が、結果として生じる溶液が、８．２％ＨＰＣと、３６．６％ＬｉＢｒとを含有するように、ヒドロキシプロピルセルロース（ＨＰＣ）および臭化リチウムを組み合わせることによって、調製された。結果として生じる透明溶液は、Ａｂｂｅ屈折率計によって約２５℃において測定される際、約１．４の屈折率を有していた。溶液は、５ミルのシムを伴って、２つのガラスプレート間に設置され、溶液が不透明になるまで、ヒートガンを用いて約４５℃までゆっくりと加熱された。溶液を約４５℃の温度から室温まで冷却することに応じて、溶液は、その元の透明状態に戻った。冷却の間、サンプルは、反射された光のパーセント、すなわち、反射率を計算するための統合された検出器をサンプルの反対側に伴って、較正された光源の正面に設置された。加えて、較正されるチョッピングホイールが、拡散対透過光を測定し、ヘイズを評価するために使用された。反射率（Ｌ＊）およびヘイズ（％）は、図１に図示されるように、時間に伴って、測定され、プロットされた。本明細書で使用されるように、明細書および請求項全体を通して、「ヘイズ」は、総透過光と比較した拡散する透過光（透過されるにつれて、散乱した光）のパーセンテージを指す。
【００３０】
実施例２
【００３１】
水溶液の４つのサンプル（サンプルＡ−Ｄ）が、ヒドロキシプロピルセルロース（ＨＰＣ）、臭化リチウム、および塩化ナトリウムを組み合わせることによって、調製された。最小および最大温度において、不透明度の変化が観察された。４つのサンプルに関する近似ＬＣＳＴを表す、温度範囲と、ＨＰＣおよび塩のその個別の濃度とが、表１に提供される。塩化ナトリウムの添加は、依然として透明溶液を提供しながら、ＬＣＳＴを低減させた。
【００３２】
【表１】
2021507042.tif 000003
【００３３】
実施例３
【００３４】
乳化されたサンプルが、最初に、１４重量％ヒドロキシプロピルセルロース、２６．４重量％臭化リチウム、および３重量％塩化ナトリウムを含有する、水溶液を提供することによって、調製された。２ｍＬの水溶液が、９：１のベース対硬化剤比において、０．２５重量％ＴＥＧＯＦｌｏｗ３５４を伴うＳｙｌｇａｒｄ（登録商標）１８４から成る、３ｍＬのシリコーンの中に乳化された。エマルジョンの５ミル厚フィルムが、２つのガラススライド間に適用された。図２Ａにおいて実証されるように、室温におけるエマルジョンは、室温において透明であった。同一サンプルは、図２Ｂにおいて実証されるように、４５℃を上回って加熱されると、不透明になった。
【００３５】
実施例４
【００３６】
水溶液の４つのサンプル（サンプルＥ−Ｈ）が、ヒドロキシプロピルセルロース、臭化リチウム、および塩化ナトリウムを含有するように調製された。各サンプルは、そのＬＣＳＴを上回って加熱された。各サンプルの反射率が、実施例１に説明される手順に従って測定された。サンプルの濃度および反射率は、表２に提供される。ＨＰＣの濃度を増加させることによって、反射率は、増加された。しかしながら、粘度もまた、ＨＰＣ濃度の増加に伴って増加した。溶液を加熱することは、粘度を降下させた。したがって、エネルギー節約のための反射太陽光等の高反射率を要求する用途のために調製されるエマルジョンは、エマルジョンが、水溶液をポリシロキサンの中に乳化するとき、より容易に調製され得るように、加熱された水溶液を使用すべきであることが示唆される。
【００３７】
【表２】
2021507042.tif 000004
【００３８】
実施例５
【００３９】
水性内相が、以下の材料、すなわち、２０重量％水性ヒドロキシプロピルセルロース（２．９６１ｇ、Ａｌｄｒｉｃｈ４３５００７平均Ｍｎ約１０，０００、Ｍｗ約８０，０００）、臭化リチウム（５．２９９ｇ）、５重量％水性塩化ナトリウム（５．００５ｇ）、および脱イオン水（０．６３７ｇ）を組み合わせることによって、調製された。材料は、混合され、透明無色溶液をもたらした。ＨＰＣ、ＬｉＢｒ、およびＮａＣｌの最終濃度は、それぞれ、４．２６％、３８．１２％、および１．８％であった。シリコーン外相が、１３．５ｇＳｙｌｇａｒｄ（登録商標）１８４ベースと０．０３７５ｇＴＥＧＯ−ｆｌｏｗ３５４および１．５ｇＳｙｌｇａｒｄ（登録商標）１８４架橋結合流体を完全に混合することによって、調製された。シリコーンおよびポリマー溶液が、均質混合物が取得されるまで、材料を２つの継合されるシリンジ間で繰り返し（約６０サイクル）通過させることによって、乳化された。油中水エマルジョンが形成されたことを確認するために、少量のサンプルが、水中でゆっくりと攪拌され、溶解に抵抗することが観察された。結果として生じるエマルジョンは、５ミルのシムによって分離されるガラスの２つのシート間で室温で４８時間にわたって硬化させられた。
【００４０】
フィルムは、ヒートガンを使用して、溶液の遷移温度を上回って加熱され、光学性質、反射率、およびヘイズが、実施例１に説明される手順に従って測定された。測定された性質は、図３に図示される。非加熱フィルムは、約３．５％のヘイズを呈した。ポリマー溶液の遷移温度は、約３５℃と測定された。約６０秒を上回ると、フィルムが冷却されるにつれて、ヘイズ値は、約８０％から８％まで降下した一方、反射率値は、２１％から１１％まで減少した。完全明確性は、約１６０秒時点で到達した。
【００４１】
実施例６
【００４２】
水溶液が、５．０２ｇＨＰＣ（平均Ｍｗ約８０，０００、平均Ｍｎ約１０，０００、Ａｌｄｒｉｃｈ４３５００７）、９．３４ｇＭｇＢｒ２六水和物（Ａｌｄｒｉｃｈ２１６８４４）、および１０．７４ｇＤＩ水をバイアル内で組み合わせ、一晩、転動させることによって、調製された。サンプル反射率およびヘイズが、溶液のフィルムを５ミルのシムを伴うガラススライド間に適用し、ヒートガンを用いて、溶液を６０℃を上回って加熱し、サンプルを室温まで冷却させることによって、実施例１に説明される手順に従って測定された（図４および図５参照）。溶液屈折率は、約２５℃において１．４２１６であって、約４８℃時点で不透明になった。
【００４３】
実施例７
【００４４】
水溶液の７つのサンプル（サンプルＭ−Ｓ）が、ヒドロキシプロピルセルロース（ＨＰＣ）、臭化マグネシウム、および（随意に）塩化ナトリウムを組み合わせることによって、調製された。Ａｂｂｅ屈折率計によって測定された２５℃における屈折率、ＬＣＳＴ、ならびにＨＰＣおよび塩のその個別の濃度は、表３に提供される。塩化ナトリウムの添加は、依然として透明溶液を提供しながら、ＬＣＳＴを低減させた。
【００４５】
【表３】
2021507042.tif 000005
【００４６】
実施例６および７の結果から、ＭｇＢｒ２およびＨＰＣの水溶液は、シリコーン（ＲＩ約１．４１〜１．４３）に屈折率整合され、ＬｉＢｒおよびＨＰＣの水溶液と比較して、高切替温度を実証し得ることが観察された。臭化リチウムは、向精神性および毒性であるため、臭化リチウムを利用する可変不透明度材料は、飲料が、高温すぎて、安全に飲むことができないときを示すための瓶またはガラス製品用のインジケータ等のある用途から除外され得る。したがって、ＨＰＣ／ＭｇＢｒ２溶液を含有するエマルジョンは、毒性がより少なく、４０℃を上回るＬＣＳＴを呈するため、これらのエマルジョンは、食品接触コンテナおよびパッケージングに好ましくあり得る。
【００４７】
本発明は、その具体的実施形態を参照して説明されたが、本発明の真の精神および範囲から逸脱することなく、種々の変更が行われてもよく、均等物が代用されてもよいことが、当業者によって理解されるであろう。加えて、多くの修正が、特定の状況、材料、組成物、プロセス、プロセスステップ、または複数のステップを本発明の目的および範囲に適合させるために行われてもよい。全てのそのような修正は、本明細書に添付の請求項の範囲内にあるものと意図される。
【図１】
2021507042.tif 000006
【図２Ａ】
2021507042.tif 000007
【図２Ｂ】
2021507042.tif 000008
【図３】
2021507042.tif 000009
【図４】
2021507042.tif 000010
【図５】
2021507042.tif 000011
【国際調査報告】
2021507042.tif 000012
2021507042.tif 000013
2021507042.tif 000014